(57)【要約】ディスプレイオーバーレイの裏面をディスプレイの前面に固定するための光学透明接着剤物品。前記物品が、第１および第２の接着剤層と任意選択の介在バッキング層とを備える。前記物品が前記ディスプレイ上で再位置調整可能であるように前記第１の接着剤層が十分に低い粘着性を有する。前記物品が前記ディスプレイオーバーレイから伸長剥離可能であるように前記第２の接着剤層が十分な粘着性を有すると共に前記物品が十分な凝集強さを有する。
2006509093.tif 000002
【特許請求の範囲】
【請求項１】
第１および第２の接着剤層と任意選択の介在バッキング層とを含む、ディスプレイオーバーレイの裏面をディスプレイの前面に固定するための光学透明接着剤物品であって、前記物品が前記ディスプレイ上で再位置調整可能であるように第１の接着剤層が十分に低粘着性であり、前記物品が前記ディスプレイオーバーレイから伸長剥離可能であるように第２の接着剤層が十分な粘着性を有すると共に前記物品が十分な凝集強さを有する、光学透明接着剤物品。
【請求項２】
前記第１の接着剤層の、ディスプレイに対する接着力が、前記第２の接着剤層の、ディスプレイオーバーレイに対する接着力より小さい、請求項１に記載の物品。
【請求項３】
第１または第２の接着剤が架橋アクリルを含む、請求項１に記載の物品。
【請求項４】
第１または第２の接着剤がシリコーンを含む、請求項１に記載の物品。
【請求項５】
第１または第２の接着剤が合成ブロックコポリマーを含む、請求項１に記載の物品。
【請求項６】
第１および第２の接着剤が粘着付与合成ブロックコポリマーを含む、請求項１に記載の物品。
【請求項７】
第１の接着剤が酸をほとんど含有しない、請求項１に記載の物品。
【請求項８】
第１および第２の接着剤の両方が酸をほとんど含有しない、請求項１に記載の物品。
【請求項９】
バッキング層を含む、請求項１に記載の物品。
【請求項１０】
前記バッキング層が、コートされないタブ部分を含む、請求項９に記載の物品。
【請求項１１】
第１の接着剤が水で洗浄されて少量の汚染物を前記第１の接着剤から除去し、それを粘着状態のままにしておくことができる、請求項１に記載の物品。
【請求項１２】
接着剤層上に少なくとも１つの剥離ライナをさらに含む、請求項１に記載の物品。
【請求項１３】
ディスプレイの前面に接着固定され得る裏面を有するディスプレイオーバーレイであって、前記裏面が、第１および第２の接着剤層と任意選択の介在バッキング層とを含む、それに接着固定された複数の光学透明接着剤物品を有し、前記物品が前記ディスプレイ上で再位置調整可能であるように前記第１の接着剤層が十分に低粘着性であり、前記物品が前記ディスプレイオーバーレイから伸長剥離可能であるように前記第２の接着剤層が十分な粘着性を有すると共に前記物品が十分な凝集強さを有する、ディスプレイオーバーレイ。
【請求項１４】
前記第１の接着剤層の、ディスプレイに対する接着力が前記第２の接着剤層の、ディスプレイオーバーレイに対する接着力より小さい、請求項１３に記載のディスプレイオーバーレイ。
【請求項１５】
第１または第２の接着剤が架橋アクリルを含む、請求項１３に記載のディスプレイオーバーレイ。
【請求項１６】
第１または第２の接着剤がシリコーンを含む、請求項１３に記載のディスプレイオーバーレイ。
【請求項１７】
第１または第２の接着剤が合成ブロックコポリマーを含む、請求項１３に記載のディスプレイオーバーレイ。
【請求項１８】
第１および第２の接着剤が粘着付与合成ブロックコポリマーを含む、請求項１３に記載のディスプレイオーバーレイ。
【請求項１９】
第１の接着剤が酸をほとんど含有しない、請求項１３に記載のディスプレイオーバーレイ。
【請求項２０】
第１および第２の接着剤が酸をほとんど含有しない、請求項１３に記載のディスプレイオーバーレイ。
【請求項２１】
前記物品が前記介在バッキング層を含む、請求項１３に記載のディスプレイオーバーレイ。
【請求項２２】
前記バッキング層が、コートされないタブ部分を含む、請求項２１に記載のディスプレイオーバーレイ。
【請求項２３】
第１の接着剤が水で洗浄されて少量の汚染物を前記第１の接着剤から除去し、それを粘着状態のままにしておくことができる、請求項１３に記載のディスプレイオーバーレイ。
【請求項２４】
前記第１の接着剤層上に少なくとも１つの剥離ライナをさらに含む、請求項１３に記載のディスプレイオーバーレイ。
【請求項２５】
第１および第２の接着剤層と任意選択の介在バッキング層とを含む複数の光学透明接着剤物品によってディスプレイオーバーレイの裏面に接着固定された前側表示面を有するディスプレイであって、前記物品が前記ディスプレイ上で再位置調整可能であるように前記第１の接着剤層が十分に低粘着性であり、前記物品が前記ディスプレイオーバーレイから伸長剥離可能であるように前記第２の接着剤層が十分な粘着性を有すると共に前記物品が十分な凝集強さを有する、ディスプレイ。
【請求項２６】
前記第１の接着剤層の、前記ディスプレイに対する接着力が前記第２の接着剤層の、前記ディスプレイオーバーレイに対する接着力より小さい、請求項２５に記載のディスプレイ。
【請求項２７】
第１または第２の接着剤が架橋アクリルを含む、請求項２５に記載のディスプレイ。
【請求項２８】
第１または第２の接着剤がシリコーンを含む、請求項２５に記載のディスプレイ。
【請求項２９】
第１または第２の接着剤が合成ブロックコポリマーを含む、請求項２５に記載のディスプレイ。
【請求項３０】
第１および第２の接着剤が粘着付与合成ブロックコポリマーを含む、請求項２５に記載のディスプレイ。
【請求項３１】
第１の接着剤が酸をほとんど含有しない、請求項２５に記載のディスプレイ。
【請求項３２】
第１および第２の接着剤が酸をほとんど含有しない、請求項２５に記載のディスプレイ。
【請求項３３】
前記物品が前記介在バッキング層を含む、請求項２５に記載のディスプレイ。
【請求項３４】
前記バッキング層が、コートされないタブ部分を含む、請求項３３に記載のディスプレイ。
【請求項３５】
第１の接着剤が水で洗浄されて少量の汚染物を前記第１の接着剤から除去し、それを粘着状態のままにしておくことができる、請求項２５に記載のディスプレイ。
【請求項３６】
裏面を有するディスプレイオーバーレイをディスプレイの前面上に取付けるための方法であって、第１および第２の接着剤層と任意選択の介在バッキング層とを含む複数の光学透明接着剤物品を用いて前記裏面を前記前面に接着固定することを含み、前記物品が前記ディスプレイ上で再位置調整可能であるように前記第１の接着剤層が十分に低粘着性であり、前記物品が前記ディスプレイオーバーレイから伸長剥離可能であるように前記第２の接着剤層が十分な粘着性を有すると共に前記物品が十分な凝集強さを有する、方法。
【請求項３７】
前記第１の接着剤層の、前記ディスプレイに対する接着力が前記第２の接着剤層の、前記ディスプレイオーバーレイに対する接着力より小さい、請求項３６に記載の方法。
【請求項３８】
第１または第２の接着剤が架橋アクリルを含む、請求項３６に記載の方法。
【請求項３９】
第１または第２の接着剤がシリコーンを含む、請求項３６に記載の方法。
【請求項４０】
第１または第２の接着剤が合成ブロックコポリマーを含む、請求項３６に記載の方法。
【請求項４１】
第１および第２の接着剤が粘着付与合成ブロックコポリマーを含む、請求項３６に記載の方法。
【請求項４２】
第１の接着剤が酸をほとんど含有しない、請求項３６に記載の方法。
【請求項４３】
第１および第２の接着剤が酸をほとんど含有しない、請求項３６に記載の方法。
【請求項４４】
前記物品が前記介在バッキング層を含む、請求項３６に記載の方法。
【請求項４５】
前記バッキング層が、コートされないタブ部分を含む、請求項４４に記載の方法。
【請求項４６】
第１の接着剤が水で洗浄されて少量の汚染物を前記第１の接着剤から除去し、それを粘着状態のままにしておくことができる、請求項３６に記載の方法。
【発明の詳細な説明】
【技術分野】
【０００１】
この発明は、電子ディスプレイ上で使用するためのオーバーレイに関する。
【背景技術】
【０００２】
電子ディスプレイは、ラップトップまたはデスクトップコンピュータ、自動入出金装置および自動車計器などのデバイスなどのデバイスにおいて一般に用いられる。これらのデバイスは、光制御フィルターまたは他のオーバーレイを備えることがあり、強化されたプライバシー、グレアの低減または反射防止、偏光、拡散、色彩、電磁遮蔽、耐引っ掻き性または耐汚染性、滑りやすさまたはタッチ感度などの特徴を提供する。かかるオーバーレイをディスプレイデバイスに固定するために様々な機械マウントおよび他の処置が用いられている。例えば、３Ｍノートブック・プライバシー・フィルター（３Ｍ  Ｎｏｔｅｂｏｏｋ  Ｐｒｉｖａｃｙ  Ｆｉｌｔｅｒ）として周知のミクロルーバー付き製品が、各タブの片側に接着剤ストライプを有する一組の４つの突出透明Ｕ形タブによってディスプレイ上に取付けられる。タブは、ディスプレイの各隅の近くのディスプレイベゼル（ｂｅｚｅｌ）の側端縁に付着され、各タブの丸い部分がディスプレイの前部の上の内側に突き出る。プライバシーフィルターをタブとディスプレイの前部との間に滑り込ませることができ、プライバシーを必要としないとき、除去することができる。
【０００３】
ディスプレイ技術の絶えざる改良の結果、ベゼルはますます狭くなっており、タブまたは他の付属品を取付けるために利用可能な面積がますます小さくなっている。特に、取り外し可能なオーバーレイ取付けが望ましいとき、これはディスプレイ上にプライバシーフィルターおよび他のオーバーレイの確実な取付けを行なうことを難しくしている。
【０００４】
様々なオーバーレイが、例えば、米国特許第２，５２４，２８６号明細書（（ドレイヤー（Ｄｒｅｙｅｒ））、同４，６５２，０８５号明細書（セリング（Ｓｅｌｌｉｎｇ）ら）、同４，７６４，４１０号明細書（グルジウィンスキー（Ｇｒｚｙｗｉｎｓｋｉ））、同４，７８８，５９７号明細書（ガート（Ｇａｒｔ）ら）、同４，９０７，０９０号明細書（アナニアン（Ａｎａｎｉａｎ））、同５，７４５，２８８号明細書（ミヤタ（Ｍｉｙａｔａ）ら）、同６，０５９，６２８号明細書（ユー（Ｙｏｏ）ら）、同６，２５０，７６５号明細書（ムラカミ（Ｍｕｒａｋａｍｉ））および米国再発行特許第３５，３１８号明細書（ウォーマン（Ｗａｒｍａｎ））に記載されている。ディスプレイを取付けるためのフレーム集成体は、例えば、米国特許第５，５４９，２６７号明細書（アームブルスター（Ａｒｍｂｒｕｓｔｅｒ）ら）に示されている。道路標識に使用するための透明バンダルガードシートは、例えば、米国特許第４，０９０，４６４号明細書（ビショップ（Ｂｉｓｈｏｐｐ）ら）に示されている。
【０００５】
ディスプレイオーバーレイを必要としないが、スコッチ（ＳＣＯＴＣＨ）TMＮｏ．８５９クリア・リムーバブル・マウンティング・スクウェア（ｃｌｅａｒ  ｒｅｍｏｖａｂｌｅ  ｍｏｕｎｔｉｎｇ  ｓｑｕａｒｅｓ）として周知の製品は、プラスチックの四角形の対向した面に高粘着性接着剤コーティングを有する、一組の四角形の透明プラスチック片を提供する。
【発明の開示】
【発明が解決しようとする課題】
【０００６】
上記の文献のいくつかは、ディスプレイの面に直接に付着されたディスプレイオーバーレイを示す。かかるディスプレイオーバーレイの取付け、除去および取り換えは、特に、ユーザーが繰り返してそうしたい時にうまく行かない場合がある。ディスプレイオーバーレイは、例えば、低照明条件でより明るいイメージを提供するか、またはディスプレイの前側の表示面あるいはディスプレイオーバーレイ裏面を清浄にするのを可能にするために、ディスプレイオーバーレイが除去される必要がある場合がある。オーバーレイ接着剤が汚れるか、あるいは他の仕方で粘着除去される場合、接着剤の除去および取り換えもまた、必要とされることがある。特に、接着剤が高粘着性を有するか、あるいは接着剤の残留物を残すとき、接着剤の除去および取り換えが難しく、時間がかかる場合がある。
【０００７】
いくつかのディスプレイオーバーレイの取付けシステムはまた、外観の欠点を有する。例えば、ディスプレイオーバーレイの取付けシステムが、表示されたイメージの一部を見にくくするか、あるいは変形することがある。
【課題を解決するための手段】
【０００８】
本発明は、１つの態様において、第１および第２の接着剤層と任意選択の介在バッキング層とを含む、ディスプレイオーバーレイの裏面をディスプレイの前面に固定するための光学透明接着剤物品を提供し、ディスプレイ上で再位置調整可能であるように第１の接着剤層が十分に低粘着性であり、ディスプレイオーバーレイから伸長剥離可能であるように第２の接着剤層が十分な粘着性を有すると共に物品が十分な凝集強さを有する。
【０００９】
本発明は、別の態様において、ディスプレイの前面に接着固定され得る裏面を有するディスプレイオーバーレイを提供し、裏面が、第１および第２の接着剤層と任意選択の介在バッキング層とを含む、それに接着固定された複数の光学透明接着剤物品を有し、前記物品がディスプレイ上で再位置調整可能であるように第１の接着剤層が十分に低粘着性であり、前記物品がディスプレイオーバーレイから伸長剥離可能であるように第２の接着剤層が十分な粘着性を有すると共に前記物品が十分な凝集強さを有する。
【００１０】
本発明は、さらに別の態様において、第１および第２の接着剤層と任意選択の介在バッキング層とを含む複数の光学透明接着剤物品によってディスプレイオーバーレイの裏面に接着固定された前側表示面を有するディスプレイを提供し、前記物品がディスプレイ上で再位置調整可能であるように第１の接着剤層が十分に低粘着性であり、前記物品がディスプレイオーバーレイから伸長剥離可能であるように第２の接着剤層が十分な粘着性を有すると共に前記物品が十分な凝集強さを有する。
【００１１】
本発明は、さらに別の態様において、裏面を有するディスプレイオーバーレイをディスプレイの前面上に取付けるための方法を提供し、前記方法は第１および第２の接着剤層と任意選択の介在バッキング層とを含む複数の光学透明接着剤物品を用いて裏面を前面に接着固定することを含み、前記物品がディスプレイ上で再位置調整可能であるように第１の接着剤層が十分に低粘着性であり、前記物品がディスプレイオーバーレイから伸長剥離可能であるように第２の接着剤層が十分な粘着性を有すると共に前記物品が十分な凝集強さを有する。
【００１２】
図面の様々な図中の同じ参照符号は、同じ要素を示す。図面の要素は縮尺通りにではない。
【発明を実施するための最良の形態】
【００１３】
本発明の物品の様々なの位置のために「上に（ａｔｏｐ）」、「上に（ｏｎ）」、「最上に（ｕｐｐｅｒｍｏｓｔ）」などの向きの語句を用いることによって、上向きのディスプレイの表示面に相応する水平基準層に対しての１つ以上の層の相対的な位置を指す。本発明の接着剤物品、ディスプレイオーバーレイまたはディスプレイが使用中にいずれかの特定の向きを有しなくてはならないことをこれによって意図するものではない。
【００１４】
図１を参照すると、接着剤物品または「ボタン」１０が、低粘着性接着剤層１４に隣接した剥離ライナ層１２、および高粘着性接着剤層１８に隣接した剥離ライナ層１６を備える。接着剤層１４と１８との間に介在バッキング層がない。高粘着性接着剤層は、ディスプレイオーバーレイに対する比較的強固な結合を提供することができる。低粘着性接着剤層１４は、ディスプレイの表示面に対する再位置調整可能な結合を提供することができる。接着剤の粘着性の差は、ディスプレイオーバーレイ（図１に示されない）がディスプレイから繰り返して除去および再適用され得るように、ボタン１０をディスプレイ（同じく図１に示されない）から優先剥離することを可能にする。低粘着性接着剤層１４は好ましくは、室温において不粘着性であり、それによって、汚染物がボタン１０の結合能力を損なう可能性を低減する。より好ましくは低粘着性接着剤層１４を水または別の適した流体で洗浄して少量の汚染物を除去し、接着剤層１４を粘着状態に戻すことができる。これらの好ましい低粘着性および選択適性の特徴は、より粘着性であるかまたは洗浄可能でない接着剤を有するボタンと比較して増大したボタン寿命を提供する。
【００１５】
図２は、接着剤層１４および１８が透明伸縮性介在バッキング層２２によって分離され、ライナ１２および１６によってそれぞれ覆われるボタン２０を示す。バッキング層２２は、ボタン２０の凝集強さを増大させ、より薄い接着剤層の使用を可能にするが、以下により詳細に記載されたようにボタン２０をディスプレイから伸長剥離できるように十分に延伸性である。
【００１６】
図３は、ボタン１０がコンピュータフィルター３２の裏面に（図３に示されていない、高粘着性接着剤層１８によって）接着固定されるディスプレイ集成体３０を示す。ボタン１０はまた、（図３に示されていない、低粘着性接着剤層１４によって）液晶ディスプレイ（「ＬＣＤ」）３４の表示面に接着固定される。ボタン１０は透明であり、寸法が小さく、フィルター３２およびベゼル３６の隅の近くに配置される。いくつかの照明または表示条件下で、ボタン１０の外周３８は、わずかに可視的である。ボタン１０は好ましくは、比較的目立たず、好ましくはディスプレイ３４の外観を損なわない。
【００１７】
図４は、１２個のボタン１０のアレイを保持するように設計されたシート４０を示す。ボタン１０は、剥離ライナ１２、低粘着性接着剤層１４、高粘着性接着剤層１８を貫通し、および場合により、剥離ライナ１６を貫通せずに剥離ライナ１６の上面に貫入する円形キスカット４４によって画定される。３つのボタン（図４に示されない）がシート４０から既に除去されている。ボタン４６は、シート４０から部分的に剥離されている。８個のさらに別のボタン１０が、シート４０に完全に付着されたままである。剥離ライナ１６をボタン１０上の高粘着性接着剤層１８から屈曲することによって、ボタン１０の、シート４０からの除去を容易にすることができる。
【００１８】
図５および図６は、ボタン１０の、ディスプレイオーバーレイ３２からの除去を示す。高粘着性接着剤層１８は、カラーフィルター３２の裏面５２に付着されている。ユーザーの親指５４と人差し指５６とがボタン１０の一部をつかみ、面５２からわずかに持ち上げる。図６において、ボタン１０が狭角θで面５２から引っ張られ、部分６２が面５２から伸長する時に細長い部分６２の、面５２に対する接着力を失わせる。ボタン１０に安定した、一定の引っ張りを適用することによって、面５２上に高粘着性接着剤層１８からの残留物を残さずにボタン１０の完全な除去を好ましくは達成することができる。
【００１９】
ボタン１０などの接着剤物品を容易に連続的に製造することができる。例として、接着剤層１４および１８をライナ１６上に１回または２回押し出し、その後に、ライナ１２を接着剤層１４に適用することができる。又、接着剤層１４をライナ１２上に押し出すことができ、接着剤層１８をライナ１６上に押し出すことができ、得られた２つの集成体を対をなす接着剤層１４および１８によって貼り合わせることができる。完成された集成体は好ましくは、一方のライナ層１２または１６および接着剤層１４と１８との両方を部分的に打ち抜かれ、ボタン１０を画定する。
【００２０】
ボタン２０などの接着剤物品もまた、例えば、接着剤層１４および１８をバッキング層２２上に押出し、その後に、ライナ１２を接着剤層１４に、およびライナ１６を接着剤層１８に適用することによって、連続的に製造され得る。得られた集成体を上に記載されたように部分的に打ち抜くことができる。
【００２１】
高粘着性接着剤および低粘着性接着剤を様々な材料から製造することができる。好ましくは高粘着性および低粘着性接着剤の両方が光学透明であり、臭気があまりない。好ましくは少なくとも低粘着性接着剤、より好ましくは低粘着性接着剤および高粘着性接着剤の両方が、アクリル酸から誘導された感圧接着剤中に存在するような酸性官能基を含有しない。以下に示したように、かかる酸性官能基を含有する接着剤は、インジウムスズ酸化物層の腐蝕を起こす場合があり、タッチパネル、ＬＣＤまたは他の情報ディスプレイにおける１つ以上の層に損傷を与える可能性がある。
【００２２】
シリコーン、合成ブロックコポリマーおよびアクリル接着剤などの様々な接着剤を本発明において使用することができる。好ましい高粘着性接着剤には、米国特許第５，４０９，１８９号明細書（ルーマン（Ｌｕｅｈｍａｎｎ）の‘１８９号）、同５，４９１，０１２号明細書（ルーマンら）、同５，５１６，５８１号明細書（クレッケル（Ｋｒｅｃｋｅｌ）ら）、同５，７２５，９２３号明細書（ルーマンの‘９２３号）、同６，００４，６４２号明細書（ラングフォード（Ｌａｎｇｆｏｒｄ））、同６，１２０，８６７号明細書（ハマースキー（Ｈａｍｅｒｓｋｉ）ら）、同６，１６２，５３４号明細書（ハマースキー）および公開ＰＣＴ出願Ｎｏ．国際公開第０１／３４７１７号パンフレットに記載された伸長剥離可能な接着剤があり、および米国特許第３，２３９，４７８号明細書（ハーラン（Ｈａｒｌａｎ））、同３，９１７，６０７号明細書（クロスランド（Ｃｒｏｓｓｌａｎｄ）ら）、同３，９３２，３２８号明細書（コープマン（Ｋｏｒｐｍａｎ））、同４，１２５，６６５号明細書（ベムメルズ（Ｂｅｍｍｅｌｓ）ら）、同４，４４４，９５３号明細書（セントクレア（Ｓｔ．Ｃｌａｉｒ）の‘９５３号）、同４，５５６，４６４号明細書（セントクレアの‘４６４号）、同４，６９９，９３８号明細書（ミナミザキ（Ｍｉｎａｍｉｚａｋｉ）ら）、同４，７８０，３６７号明細書（ラウ（Ｌａｕ））、同５，３９３，７８７号明細書（ネステガード（Ｎｅｓｔｅｇａｒｄ）らの‘７８７号）、同５，３４２，８５８号明細書（リッチホルト（Ｌｉｔｃｈｈｏｌｔ）ら）および同５，７７３，５０６号明細書（ネステガードらの‘５０６号）に記載された粘着付与合成ブロックコポリマーエラストマーがある。最も好ましくは高粘着性接着剤が粘着付与合成ブロックコポリマーから形成され、粘着付与剤の量が、粘着性の望ましい度合を提供するように調節される。かかる合成ブロックコポリマーにおいて使用するための好ましい粘着付与剤には、例えば、クマロンインデン、ロジンエステル、芳香族樹脂、混合芳香族／脂肪族樹脂、芳香族改質炭化水素樹脂、液体炭化水素樹脂、液体ポリターペン、液体ロジンエステルおよび液体ポリスチレン樹脂などがある。かかる好ましい接着剤中の粘着付与剤の量は、ディスプレイオーバーレイの裏面に対する接着結合部を分離せずにディスプレイオーバーレイをディスプレイの面から除去するのを可能にするために、および接着剤残留物を残さずにディスプレイオーバーレイの裏面から手でボタンを簡単に伸長剥離除去することを可能にするのに十分なレベルに望ましく調節される。約２０％〜約６０％の粘着付与剤、より好ましくは約３０〜約５０％の粘着付与剤の量がかかる高粘着性接着剤中において好ましい。
【００２３】
好ましい低粘着性接着剤には、前の段落で記載されたような、しかし概して低い粘着付与剤レベルを有する粘着付与合成ブロックコポリマーエラストマーがある。かかる好ましい低粘着性接着剤中の粘着付与剤の量は、必要な時にディスプレイ上のディスプレイオーバーレイを繰り返して除去および再付着すること（「再位置調整可能であること」）を可能にしたまま、ディスプレイオーバーレイが所望の使用温度においてディスプレイの面上の所定の位置に強固に保持されるようなレベルに望ましく調節される。例えば、ディスプレイオーバーレイがプライバシーフィルターであるとき、再位置調整可能であることの特徴は、ユーザーが表示された情報を他の視認者と共有することができるようにプライバシーフィルターが除去されることを可能にし、情報がもう共有されないように再付着されることを可能にする。除去は典型的に、適切な剥離操作を用いてディスプレイオーバーレイをディスプレイの面から屈曲して行なわれる。かかる好ましい低粘着性接着剤における粘着付与剤の量はまた、好ましくは、低粘着性接着剤がディスプレイの面と接触していない時にボタンの低粘着性接着剤面と接触することがある粉塵、綿ぼこりまたは他の汚染物をボタンが拾わないようなレベルに調節される。例えば、ディスプレイオーバーレイは、貯蔵する間に紙または他の表面と接触することがある。好ましくは低粘着性接着剤を、例えば水または別の適した流体で洗浄して、かかる貯蔵の間に低粘着性接着剤に付着されることがある弱く結合した汚染物を除去し、接着剤を再活性化することができる。約５％〜約２０％の粘着付与剤の粘着付与剤量が、かかる低粘着性接着剤において好ましい。
【００２４】
接着剤の粘着性の程度を様々な方法で調節することができる。かかる調節により、似た材料を用いて低粘着性接着剤および高粘着性接着剤の形成を可能にすることができる。例えば、放射線架橋（例えば、電子ビーム架橋）接着剤において、架橋照射量を調節して粘着性の度合を変化させることができる。また、低粘着性接着剤を、その表面が選択的に粘着除去された高粘着性接着剤から形成することができる。様々なかかる粘着除去技術を使用することができる。例えば、接着剤表面の全てまたは一部がタルクまたは別の適した固体材料を振りかけられてもよい。
【００２５】
任意選択のバッキング層を様々な材料から製造することができる。好ましい材料は、各接着剤に対するその結合を増加させるために両面の上にプライマー処理された、ポリエチレンテレフタレート（「ＰＥＴ」）などの光学透明プラスチックフィルムである。バッキング層は好ましくは、その透過率を最大にし、伸長剥離を容易にするために相対的に薄い。約０．０５〜約０．２５ｍｍのバッキング層の厚さが好ましい。必要ならば、バッキング層は、ボタンの適用または除去を容易にするために、コートされないタブ部分を備えることができる。
【００２６】
ボタンの形状および寸法を変えることができる。約５ｍｍ〜約１５ｍｍの直径を有する丸いボタンが、代表的なディスプレイオーバーレイ上で使用のために好ましい。他のボタンの形状および寸法、例えば、ストリップあるいは四角形を必要に応じて使用することができる。典型的に、１つのボタンが多角形のディスプレイオーバーレイの各々の隅に置かれる。典型的に、複数のボタンが、円形または他の多角形でないディスプレイオーバーレイの外周の周りの分散された位置に隔置される。任意選択のバッキング層を用いずに作製されたボタンは好ましくは、約０．０１〜約０．２５ｍｍ、より好ましくは約０．１〜約０．２ｍｍの高粘着性および低粘着性接着剤層の厚さを有する。任意選択のバッキング層を用いて作製されたボタンは好ましくは、約０．０１〜約０．１３ｍｍ、より好ましくは約０．０３〜約０．０８ｍｍの高粘着性および低粘着性接着剤層の厚さを有する。
【００２７】
本発明の接着剤物品を多様なディスプレイオーバーレイと共に使用することができる。かかるディスプレイオーバーレイには、可撓性オーバーレイ（例えば、適したプラスチック材料から製造された薄いフィルム）および硬質オーバーレイ（例えば、ガラスまたは適したプラスチック材料から製造されたパネル）などがある。ディスプレイオーバーレイはフレーム無しであってもよく、フレームまたは他のベゼルを備えてもよい。代表的なディスプレイオーバーレイには、ミクロルーバー付きプライバシーフィルター、反射防止フィルム、偏光フィルム、拡散体、着色フィルター、電磁遮蔽、耐引っ掻き性または耐汚染性フィルム、低表面エネルギーフィルムおよびタッチパネルなどがある。
【００２８】
本発明の接着剤物品およびディスプレイオーバーレイを多様な情報ディスプレイ上で用いることができる。かかるディスプレイには、マルチキャラクタおよび特にマルチラインディスプレイ、例えばＬＣＤ、プラズマディスプレイ、エレクトロルミネセンスディスプレイ、前面および裏面投射型ディスプレイ、陰極線管（「ＣＲＴｓ」）および記号などがある。本発明の接着剤物品およびディスプレイオーバーレイはまた、単一発光ダイオード（「ＬＥＤｓ」）、信号ランプおよびスイッチなどの単一ピクセルまたは２進ディスプレイ上で用いられてもよい。接着剤物品およびディスプレイオーバーレイが照明または非照明ディスプレイ上で用いられてもよい。本発明は、その情報ディスプレイ領域が通常の使用の間に損傷の可能性がある表示面を有する表示スクリーンの形であるディスプレイに特に有用である。
【００２９】
本発明が、ノートブックコンピュータディスプレイ、コンピュータモニタ、パーソナル・デジタル・アシスタント（「ＰＤＡｓ」）、携帯電話（ＰＤＡ／携帯電話の組合せなど）、タッチパネル、リストウォッチ、カーナビゲーションシステム、全地球測位システム、測深機、計算機、電子ブック、ＣＤまたはＤＶＤプレーヤ、テレビ（例えば、プロジェクションテレビ）、計器ゲージ、計測器パネルカバー、グラフィックディスプレイなどの記号（屋内および屋外用グラフィックス、バンパー・ステッカー等）、および反射シート材料などの様々な携帯および非携帯情報ディスプレイデバイスにおいて用いられてもよい。これらの情報ディスプレイデバイスは、平面表示面または非平面表示面（例えば、代表的なＣＲＴの曲線状の面）を有することができる。通常、ディスプレイオーバーレイは、情報ディスプレイ面積の全てに重なるかまたはほとんど重なるように、情報ディスプレイデバイスの表示面上に配置される。
【００３０】
従って、本発明は、ディスプレイ上へのディスプレイオーバーレイの取付け、除去または取替えを容易にする場合がある。低粘着性の第１の接着剤層が、ディスプレイ表示面上にディスプレイオーバーレイを再位置調整可能に整列するのを助ける場合がある。伸長剥離可能な第２の接着剤層は、接着剤残留物を残すことなくユーザーが接着剤物品をディスプレイオーバーレイから除去するのを助ける場合がある。接着剤物品が、表示された画像が変形されるかまたは見にくくされる程度を低減することができる目立たない外観を有してもよい。汚れる場合、本発明の好ましい実施態様を水で洗浄して接着剤を再活性化してもよい。
【００３１】
本発明の物品の性質を次の実施例においてさらに示す。特に指示しない限り、すべての部およびパーセンテージは重量による。１８０°の剥離接着力試験をＡＳＴＭ  Ｄ３３３０−９０に似た試験方法を用いて様々な基材上で行なったが、ＡＳＴＭ試験方法において使用されたステンレス鋼基材の代わりに、選択された基材を用いた。ＰＥＴフィルム上の接着剤コーティングを１９ｍｍ×１０２ｍｍに切り分けた。各ストリップを、メチルエチルケトンで洗浄された５１ｍｍ×１０２ｍｍの基材に付着させた。２キログラムのローラをストリップ上に１度通過させ、結合部を１０分間、室温のままにした。１８０°の剥離接着力の値を、５秒のデータ収集時間にわたって２８６ｍｍ／分の速度において作動されたモデルＭ９０スリップ／剥離試験器（オハイオ州、ストロングズビルのインストルメンターズ社（Ｉｎｓｔｒｕｍｅｎｔｏｒｓ  Ｉｎｃ．，Ｓｔｒｏｎｇｓｖｉｌｌｅ，ＯＨ）から市販されている）を用いて測定した。記録された剥離接着力の値は、各基材上に２つの試料の平均であった。
【実施例】
【００３２】
実施例１
６０部のクラトン（ＫＲＡＴＯＮTM）Ｄ１１０７Ｓ−Ｉ−Ｓブロックコポリマー（ポリスチレンエンドブロックとゴム状ポリイソプレンミッドブロックとを有するコポリマー、クラトン・ポリマー（Ｋｒａｔｏｎ  Ｐｏｌｙｍｅｒｓ）から市販されている）および４０部のウイングタック（ＷＩＮＧＴＡＣＫTM）９５粘着付与剤（脂肪族Ｃ−５石油炭化水素樹脂、グッドイヤー・ケミカル（Ｇｏｏｄｙｅａｒ  Ｃｈｅｍｉｃａｌ）から市販されている）を１８６部のトルエンに溶解して高粘着性接着剤の固形分３５％溶液を形成した。９０部のクラトンＤ１１０７コポリマーおよび１０部のウイングタック９５粘着付与剤を１８６部のトルエンに溶解して低粘着性接着剤の固形分３５％溶液を形成した。これらの粘着付与エラストマーは酸を含有せず、従ってＬＣＤスクリーン上の酸感受性コーティングに損傷を与える低減された傾向を有する。ナイフコータを用いて接着剤を手作業で広げ、剥離ライナを分離し、次いで５分間、７０℃の炉内で乾燥させた。乾燥されたフィルムが、１１０℃においてロール貼合せ機にそれらを通すことによって接着剤間で互いに貼り合わせられた。得られた集成体を直径１１ｍｍのボタンに打ち抜いた。
【００３３】
ライナを４つのボタンの高粘着性面から除去し、モデルＰＦ−１４．１プライバシーフィルター（３Ｍから市販されている）の裏面上に押圧した。ライナをボタンの低粘着性面から除去し、プライバシーフィルターをＩＢＭ、フィリップス（Ｐｈｉｌｌｉｐｓ）およびサムソン（Ｓａｍｓｕｎｇ）によって販売されたＬＣＤパネルの前面に除去可能に付着させた。プライバシーフィルターをＬＣＤパネルから繰り返して除去および取り替えることができ、必要に応じて再配置することができた。フィルターが除去されるとき、ボタンが粉塵、デブリおよび他の少量の汚染物による汚染を抑えた。ボタンを水で洗浄し、吊り下げて乾燥させるか、または紙タオルまたは低リントティッシュを用いて軽くたたいて乾燥させることができた。又、フィルターに対してボタンを狭い夾角で伸長することによってボタンをプライバシーフィルターの裏面から永久除去することができ、その上の接着剤の高粘着性面がフィルターの裏面からきれいに剥離される。
【００３４】
実施例２
実施例１の低粘着性接着剤溶液を、ナイフコータを用いて２ミルの二重プライマー処理メリネックス（ＭＥＬＩＮＥＸ）TMＰＥＴフィルム（イー・アイ・デュポン・ドゥ・ヌムール社（Ｅ．Ｉ．ｄｕＰｏｎｔ  ｄｅ  Ｎｅｍｏｕｒｓ  ＆  Ｃｏ．）から市販されている）上に手作業で塗布した。フィルムを５分間、７０℃の炉内で乾燥させた。ライナを露出接着剤の上部に積層した。次に、実施例１の高粘着性接着剤溶液（６０部のクラトンＤ１１０７コポリマーおよび４０部のウイングタック９５粘着付与剤）をナイフコータを用いてＰＥＴフィルムの他方の面上に手作業で塗布した。フィルムを５分間、７０℃の炉内で乾燥させ、ライナを露出接着剤の上部に積層した。最終集成体を直径１１ｍｍのボタンに打ち抜いた。
【００３５】
実施例１におけるようにボタンをプライバシーフィルターに付着させ、ラップトップスクリーンから繰り返して除去、取替え、必要に応じて再位置調整し、洗浄して汚染物を除去することができた。又、フィルターに対してボタンを狭い夾角で伸長することによってボタンをプライバシーフィルターの裏面から永久除去することができ、その上の接着剤の高粘着性面がフィルターの裏面からきれいに剥離される。
【００３６】
実施例３
６０部のクラトンＤ１１０７コポリマーおよび４０部のレガライト（ＲＥＧＡＬＩＴＥ）TMＲ１１２５粘着付与剤（水素化炭化水素樹脂、イーストマン・ケミカル・カンパニー（Ｅａｓｔｍａｎ  Ｃｈｅｍｉｃａｌ  Ｃｏｍｐａｎｙ）から市販されている）を１８６部のトルエン中に溶解して高粘着性接着剤の固形分３５％溶液を形成した。厚さ０．６ｍｍの湿潤コーティングを提供するように間隔を制御してナイフコータを用いて溶液を０．０５ｍｍのＰＥＴフィルム上にコートした。コートされた接着剤を７０℃において１０分間、乾燥させて０．２ｍｍの厚さを有する感圧高粘着性接着フィルムをもたらした。９０部のクラトンＤ１１０７コポリマーおよび１０部のレガライトＲ１１２５粘着付与剤を１８６部のトルエン中に溶解し、低粘着性接着剤の固形分３５％溶液を形成した。厚さ０．６ｍｍの湿潤コーティングを提供するように間隔を制御してナイフコータを用いて溶液を０．０５ｍｍＰＥＴフィルム上にコートした。コートされた接着剤を７０℃において１０分間、乾燥させ、０．２ｍｍの厚さを有する感圧低粘着性接着フィルムをもたらした。
【００３７】
実施例４
実施例３の方法を用いて、高粘着性および低粘着性接着フィルムを、ウイングタック９５粘着付与剤をレガライトＲ１１２５粘着付与剤の代わりに用いることによって形成した。
【００３８】
実施例５
実施例３の方法を用いて、高粘着性接着フィルムを形成するために、７０部のクラトンTMＧ１６５７コポリマー（クラトンポリマーから市販されている、水素化スチレン−ブタジエンブロックコポリマーエラストマー）と３０部のレガライトＲ１１２５粘着付与剤とを配合し、得られた混合物を１８６部のトルエン中に溶解して固形分３５％の溶液を形成し、０．０５ｍｍのＰＥＴ上に溶液をコートし、乾燥させた。
【００３９】
実施例３〜５の接着剤を様々な基材上の１８０°の剥離接着力について評価した。ガラス、ポリプロピレン（ＰＰ）、ポリカーボネート（ＰＣ）およびＰＥＴ上の１８０°の剥離接着力の結果を以下の表１に示す。
【００４０】
【表１】
2006509093.tif 000003
【００４１】
表１の結果は、低粘着性および高粘着性接着力の値の範囲を示す。接着剤の全てが、試験された基材からきれいに剥離した。実施例５の接着剤および実施例１および４の低粘着性接着剤をポリプロピレンおよびガラスに再位置調整可能に付着させることができた。実施例１および３の高粘着性接着剤を全ての基材から伸長剥離することができた。
【００４２】
実施例６
１００部のＮｏ．ＤＭＳ−Ａ３２ポリジメチルシランジアミン（ゲレスト社（Ｇｅｌｅｓｔ，Ｉｎｃ．）から市販されている）を減圧下で１００℃において脱気し、吸収された二酸化炭素を除去した。脱気されたジアミンおよび５０部のダイテック（ＤＹＴＥＫ）TMＡアミン樹脂（イー・アイ・デュポン・ドゥ・ヌムール社から市販されている）をトルエン：２−プロパノールの７０：３０混合物中に溶解した。１５０部の４，４’−メチレンビス（シクロヘキシルイソシアネート）（アルドリッチ（Ａｌｄｒｉｃｈ）から市販されている）を前記溶液に添加し、その後に、２時間、室温において撹拌した。３００部のＮｏ．ＳＳＴ−３Ｍ０１ゾル−ゲル誘導ハイブリッド無機−有機ＭＱ樹脂（ゲレスト社から市販されている）を上記の溶液中に溶解し、固形分３０％を含有するシリコーンポリ尿素エラストマー接着剤溶液を生じた。前記接着剤溶液は「ＳＰＵエラストマー溶液１」と記された。
【００４３】
３００部のＮｏ．ＤＭＳ−Ａ３２ポリジメチルシランジアミンを、減圧下で１００℃において脱気し、吸収された二酸化炭素を除去した。脱気されたジアミンを、トルエン：２−プロパノールの７０：３０混合物中に溶解した。３００部の４，４’−メチレンビス（シクロヘキシルイソシアネート）を溶液に添加し、その後、２時間、室温において撹拌し、固形分３０％を含有するシリコーンポリ尿素エラストマー接着剤溶液を生じた。接着剤溶液は、「ＳＰＵエラストマー溶液２」と記された。
【００４４】
実施例７
２０部のＳＰＵエラストマー溶液１を８０部のＳＰＵエラストマー溶液２と室温において混合した。実施例３の方法を用いて、得られた混合物を０．０５ｍｍのＰＥＴフィルム上にコートし、乾燥させた。
【００４５】
実施例８
４０部のＳＰＵエラストマー溶液１を６０部のＳＰＵエラストマー溶液２と室温において混合した。実施例３の方法を用いて、得られた混合物を０．０５ｍｍのＰＥＴフィルム上にコートし、乾燥させた。
【００４６】
実施例９
６０部のＳＰＵエラストマー溶液１を４０部のＳＰＵエラストマー溶液２と室温において混合した。実施例３の方法を用いて、得られた混合物を０．０５ｍｍのＰＥＴフィルム上にコートし、乾燥させた。
【００４７】
実施例１０
実施例３の方法を用いて、ＳＰＵエラストマー溶液１を０．０５ｍｍのＰＥＴフィルム上にコートし、乾燥させた。
【００４８】
実施例７〜１０の接着剤を様々な基材上の１８０°の剥離接着力について評価した。ガラス、ＰＰ、ＰＣおよびＰＥＴ上の１８０°の剥離接着力の結果を以下の表２に示す。
【００４９】
【表２】
2006509093.tif 000004
【００５０】
実施例７および８は、低粘着性接着力の値の範囲を示す。接着剤の全てが、試験された基材からきれいに剥離した。実施例７および８の接着剤を全ての試験された基材に再配置可能に付着させることができた。
【００５１】
実施例１１
８０部のＮｏ．ＤＭＳ−Ｖ４６ビニル末端ポリジメチルシラン（ゲレスト社から市販されている）および２０部のＮｏ．ＳＳＴ−３Ｍ０１ゾル−ゲル誘導ハイブリッド無機−有機ＭＱ樹脂をトルエン中に溶解した。水素化物：ビニル基の２：１の比を提供するために十分なシル−オフ（ＳＹＬ−ＯＦＦ）TM７６７８シリコーン架橋剤（ダウ・コーニング（Ｄｏｗ  Ｃｏｒｎｉｎｇ）から市販されている）、抑性剤としての２００ｐｐｍのジメチルマレエート（アルドリッチ（Ａｌｄｒｉｃｈ）から市販されている）および５０ｐｐｍのＮｏ．ＳＩＰ６８３２．０白金触媒（ゲレスト社から市販されている）を溶液に添加して固形分２５％をもたらした。ナイフコータを用いて厚さ０．６ｍｍの湿潤コーティングを提供するように間隔を制御して溶液を０．０５ｍｍのＰＥＴフィルム上にコートした。コートされた接着剤を７０℃において１０分間、乾燥させ、次いで１１０℃までさらに１０分間加熱し、０．１５ｍｍの厚さを有する感圧接着フィルムをもたらした。
【００５２】
実施例１２
実施例１１の方法を用いて、６０部のビニル末端ポリジメチルシランおよび４０部のゾル−ゲル誘導ハイブリッド無機−有機ＭＱ樹脂をトルエン中に溶解し、次いでシル−オフTM７６７８シリコーン架橋剤、ジメチルマレエートおよび白金触媒を固形分２５％のレベルで配合した。実施例１１の方法を用いて溶液を０．０５ｍｍのＰＥＴフィルム上にコートし、乾燥させた。
【００５３】
実施例１３
実施例１１の方法を用いて、４０部のビニル末端ポリジメチルシランおよび６０部のゾル−ゲル誘導ハイブリッド無機−有機ＭＱ樹脂をトルエン中に溶解し、次いでシル−オフTM７６７８シリコーン架橋剤、ジメチルマレエートおよび白金触媒を固形分２５％のレベルで配合した。実施例１１の方法を用いて、溶液を０．０５ｍｍのＰＥＴフィルム上にコートし、乾燥させた。
【００５４】
実施例１１〜１３の接着剤を様々な基材上の１８０°の剥離接着力について評価した。ガラス、ＰＰおよびＰＥＴ上の１８０°の剥離接着力の結果を以下の表３に示す。
【００５５】
【表３】
2006509093.tif 000005
【００５６】
表３の結果は、低粘着性および高粘着性接着力の値の範囲を示す。接着剤の全てが、試験された基材からきれいに剥離した。実施例１１の接着剤をポリプロピレンに再配置可能に付着させることができ、実施例１２の接着剤をガラス、ポリプロピレンおよびＰＥＴに再配置可能に付着させることができた。実施例１３の接着剤を全ての基材から伸長剥離することができた。
【００５７】
実施例１４
７６ｍｍ×７６ｍｍインジウムスズ酸化物（ＩＴＯ）のコートされたＰＥＴパネル（３Ｍタッチ・システムズ（Ｔｏｕｃｈ  Ｓｙｓｔｅｍｓ）から市販されている）を様々な接着剤に積層した。導電率の測定を各パネルの３つの試料について、積層前および後に、および２時間、２４時間および５日間、６０℃の、６５パーセントの相対湿度の炉内で老化後に行なった。以下の表４に各接着剤の本性、測定された導電率の値および２４時間および５日の導電率の変化のパーセントを示す。
【００５８】
【表４】
2006509093.tif 000006
【００５９】
表４の結果は、酸を含有しない接着剤が、ＩＴＯのコートされたパネルの耐性を変化させる著しく低減された傾向を示したことを示す。
【００６０】
この発明の様々な改良および変更が、この発明から逸脱せずに実施できることは当業者には明らかであろう。この発明は、例示目的のためにだけ本明細書に示された実施態様に限定されるべきではない。
【図面の簡単な説明】
【００６１】
【図１】介在バッキング層のない接着剤物品の略断面分解図である。
【図２】介在バッキング層を備える接着剤物品の略断面分解図である。
【図３】ディスプレイ上に接着剤によって取付けられたコンピュータフィルターの正面図である。
【図４】予備切断されたライナ上の一組の接着剤物品の平面図である。
【図５−６】ディスプレイオーバーレイの裏面からの接着剤物品の除去を示す側面図である。
【図１】
2006509093.tif 000007
【図２】
2006509093.tif 000008
【図３】
2006509093.tif 000009
【図４】
2006509093.tif 000010
【図５】
2006509093.tif 000011
【図６】
2006509093.tif 000012
【国際調査報告】
2006509093.tif 000013
2006509093.tif 000014